(57)【要約】      （修正有）【課題】低い電圧でも効率よく駆動することができる発生力、変位量、動作速度などの性能に優れた高分子アクチュエータとして、あるいは応答性がよくて検知性能に優れ、しかも可撓性に富み耐衝撃性に優れる変形センサとして使用することができる、軽量かつ柔軟で、水が存在しない状態においても安定して機能することができる高分子トランスデューサを提供すること。【解決手段】一対の電極と、当該一対の電極の間に配設され、イオン液体と高分子とを含む高分子固体電解質とを有する高分子トランスデューサ１０であって、高分子固体電解質と一対の電極のうちの少なくとも一方との間に、アニオンに対してカチオンを優先的に透過させるか、またはカチオンに対してアニオンを優先的に透過させるバリア層が配設されている高分子トランスデューサ。【選択図】図１
2010283926.tif 000002
【特許請求の範囲】
【請求項１】
一対の電極と、当該一対の電極の間に配設され、イオン液体と高分子とを含む高分子固体電解質とを有する高分子トランスデューサであって、高分子固体電解質と一対の電極のうちの少なくとも一方との間に、アニオンに対してカチオンを優先的に透過させるバリア層が配設されている高分子トランスデューサ。
【請求項２】
前記バリア層が、カチオン交換樹脂を含む請求項１に記載の高分子トランスデューサ。
【請求項３】
一対の電極と、当該一対の電極の間に配設され、イオン液体と高分子とを含む高分子固体電解質とを有する高分子トランスデューサであって、高分子固体電解質と一対の電極のうちの少なくとも一方との間に、カチオンに対してアニオンを優先的に透過させるバリア層が配設されている高分子トランスデューサ。
【請求項４】
前記バリア層が、アニオン交換樹脂を含む請求項３に記載の高分子トランスデューサ。
【請求項５】
前記電極のうちの少なくとも一方が、カーボンナノチューブ、カーボンナノホーン、カーボンナノシート、ポリアセン、炭素繊維、カーボンブラック、黒鉛および活性炭からなる群から選ばれる少なくとも１種のカーボン材料を含む請求項１〜４のいずれか１項に記載の高分子トランスデューサ。
【請求項６】
前記電極がイオン液体をさらに含む、請求項１〜５のいずれか１項に記載の高分子トランスデューサ。
【請求項７】
前記高分子が実質的に解離性イオン基を含まない請求項１〜６のいずれか１項に記載の高分子トランスデューサ。
【発明の詳細な説明】
【技術分野】
【０００１】
本発明は、高分子固体電解質と電極との間に特定のイオンを優先的に透過させるバリア層を有する、動作性能に優れた高分子アクチュエータ、信号強度に優れた変形センサ等の高分子トランスデューサに関する。
【背景技術】
【０００２】
近年、医療機器やマイクロマシンなどの分野においては小型かつ軽量なアクチュエータやセンサといった、ある種類のエネルギーを別の種類のエネルギーに変換するトランスデューサの必要性が高まっている。また産業用として、あるいはパーソナルロボットなどの分野において、軽量で柔軟性に富むトランスデューサの必要性が高まっている。
【０００３】
こういった観点から、軽量、柔軟なアクチュエータとして高分子アクチュエータに注目が集まっている。高分子アクチュエータとしては種々の方式のものがこれまでに提案されている。例えば、含水高分子ゲルに対して、温度変化、ｐＨ変化、電場印加等の刺激を与え、これらの刺激に基づく形態変化を利用した高分子アクチュエータ（例えば、特許文献１参照）、含水状態のイオン交換樹脂膜とその両面に接合した電極とからなり、両面の電極間に電位差を与えることにより湾曲および変形を生じさせる高分子アクチュエータ（例えば、特許文献２参照）などが提案されている。特に後者においては、電圧印加後、瞬時に湾曲および変形が起こり、アクチュエータとしての優れた応答性を示す。しかしながら、当該高分子アクチュエータは含水状態でしか動作しないため、それが使用される環境等に制限があり、応用範囲が限定されてしまうという問題がある。
【０００４】
上記の課題を克服するものとして、軟質な高分子誘電体と柔軟な電極とからなる高分子アクチュエータが知られている（例えば、特許文献３参照）。この方式の高分子アクチュエータは、動作に水を必要とせず、またアクチュエータの動作がイオンなどの物質移動現象ではなく、より高速なプロセスである電子移動現象によるものであることから応答性に非常に優れるものである。しかしながらその一方では、動作には数１０００Ｖ程度の非常に高い電圧が必要であり、安全性の観点から応用範囲が限定されるという問題がある。
【０００５】
この課題を克服するものとして、イオン液体およびフッ素系高分子からなる非水系高分子固体電解質の両面に、イオン液体、フッ素系高分子および単層カーボンナノチューブからなる電極を貼り合わせた高分子アクチュエータ（例えば、非特許文献１参照）や、イオン液体およびブロック共重合体からなる非水系高分子固体電解質の両面に、活性炭を含む電極を貼り合わせた高分子アクチュエータ（例えば、特許文献４および５参照）が知られている。これらの高分子アクチュエータは、水の無い状態においても数Ｖ程度の低い電圧で駆動する特徴を有する。しかしながら、アクチュエータの発生できる力や動作速度などの点でさらなる改良の余地があった。
【０００６】
一方、高分子トランスデューサはセンサとして使用することもできる。従来機械エネルギーを電気エネルギーに変換するセンサとしては、圧電セラミックス等を用いた圧電素子が広く用いられている。チタン酸バリウムやチタン酸ジルコン酸鉛（ＰＺＴ）などに代表される圧電セラミックスは、該セラミックスが応力を受けることで電荷を発生する圧電効果により、機械エネルギーを電気エネルギーに変換する。
【０００７】
しかしながら、これらの圧電セラミックスを用いたセンサは、高密度の無機材料を用いるために、低重量であることが求められる用途では使用できないことが多い。また、耐衝撃性に劣るために、外部からの衝撃が加わった場合に圧電セラミックスが破壊されてセンサ機能が低下しやすい。また可撓性に劣るために、球面や凹凸を有する複雑な形状の構造物に設置することが求められる用途では使用することが難しく、大きな変形や小さな応力を検出することが難しいという問題もあった。
【先行技術文献】
【特許文献】
【０００８】
【特許文献１】特開昭６３−３０９２５２号公報
【特許文献２】特開平４−２７５０７８号公報
【特許文献３】特表２００３−５０５８６５号公報
【特許文献４】国際公開第２００８／０４４５４６号
【特許文献５】国際公開第２００８／１２３０６４号
【非特許文献】
【０００９】
【非特許文献１】未来材料、２００５年、第５巻、第１０号、ｐ．１４〜１９
【発明の概要】
【発明が解決しようとする課題】
【００１０】
本発明は、低い電圧でも効率よく駆動することができる発生力、変位量、動作速度などの性能に優れた高分子アクチュエータとして、あるいは応答性がよくて検知性能に優れ、しかも可撓性に富み耐衝撃性に優れる変形センサとして使用することができる、軽量かつ柔軟で、水が存在しない状態においても安定して機能することができる高分子トランスデューサを提供することを目的とする。
【課題を解決するための手段】
【００１１】
本発明者らは上記目的を達成すべく鋭意検討した結果、高分子固体電解質と電極との間に特定のイオンを優先的に透過させるバリア層を設けることにより上記目的が達成されることを見出し、当該知見に基づいてさらに検討を重ねて本発明を完成させた。
【００１２】
すなわち本発明は、
［１］一対の電極と、当該一対の電極の間に配設され、イオン液体と高分子とを含む高分子固体電解質とを有する高分子トランスデューサであって、高分子固体電解質と一対の電極のうちの少なくとも一方との間に、アニオンに対してカチオンを優先的に透過させるバリア層が配設されている高分子トランスデューサ、
［２］前記バリア層が、カチオン交換樹脂を含む上記［１］の高分子トランスデューサ、
［３］一対の電極と、当該一対の電極の間に配設され、イオン液体と高分子とを含む高分子固体電解質とを有する高分子トランスデューサであって、高分子固体電解質と一対の電極のうちの少なくとも一方との間に、カチオンに対してアニオンを優先的に透過させるバリア層が配設されている高分子トランスデューサ、
［４］前記バリア層が、アニオン交換樹脂を含む上記［３］の高分子トランスデューサ、
［５］前記電極のうちの少なくとも一方が、カーボンナノチューブ、カーボンナノホーン、カーボンナノシート、ポリアセン、炭素繊維、カーボンブラック、黒鉛および活性炭からなる群から選ばれる少なくとも１種のカーボン材料を含む上記［１］〜［４］のいずれか１つの高分子トランスデューサ、
［６］前記電極がイオン液体をさらに含む、上記［１］〜［５］のいずれか１つの高分子トランスデューサ、
［７］前記高分子が実質的に解離性イオン基を含まない上記［１］〜［６］のいずれか１つの高分子トランスデューサ、
に関する。
【発明の効果】
【００１３】
本発明の高分子トランスデューサは、軽量かつ柔軟で、水が存在しない状態においても安定して機能することができる。そして、本発明の高分子トランスデューサを高分子アクチュエータとして使用した場合には、低い電圧でも効率よく駆動することができ、発生力、変位量、動作速度などの性能に優れたものとなる。また、本発明の高分子トランスデューサを変形センサとして使用した場合には、応答性がよくて検知性能に優れ、しかも可撓性に富み耐衝撃性に優れたものとなる。
【図面の簡単な説明】
【００１４】
【図１】高分子トランスデューサの高分子アクチュエータとしての性能の評価方法を示す概略図である。
【図２】高分子トランスデューサの変形センサとしての性能の評価方法を示す概略図である。
【発明を実施するための形態】
【００１５】
以下、本発明を詳細に説明する。
本発明の高分子トランスデューサは、一対の電極と、当該一対の電極の間に配設され、イオン液体と高分子とを含む高分子固体電解質とを有する。そして、当該高分子固体電解質と当該一対の電極のうちの少なくとも一方との間に、カチオンまたはアニオンを優先的に透過させるバリア層が配設されている。
【００１６】
本発明の高分子トランスデューサを構成する電極のうちの少なくとも一方、好ましくは両方はカーボン材料を含むことが好ましい。当該カーボン材料は電極においていわゆる活物質として機能し得る。当該カーボン材料としては特に制限はないが、例えば、カーボンナノチューブ（単層カーボンナノチューブ、多層カーボンナノチューブ等）、カーボンナノホーン、カーボンナノシート（グラフェンシート）、ポリアセン、炭素繊維（ＰＡＮ系炭素繊維、ピッチ系炭素繊維、気相成長炭素繊維等）、カーボンブラック（アセチレンブラック、ファーネスブラック、チャンネルブラック、高比表面積カーボンブラック（ケッチェンブラック、バルカン等）等）、黒鉛、活性炭などが挙げられる。
【００１７】
また電極は上記したカーボン材料以外の導電性材料を含んでいてもよい。当該導電性材料の例としては、導電性高分子（ポリ（エチレン−３，４−ジオキシチオフェン）（ＰＥＤＯＴ）、ポリアニリン誘導体、ポリピロール誘導体等）；金、白金、銀、パラジウム、銅、ニッケル、アルミニウム、チタン、亜鉛、ジルコニウム、鉄、コバルト、錫、鉛、インジウム、クロム、モリブデン、マンガン等の金属材料；インジウム−錫複合酸化物（ＩＴＯ）、アンチモン−錫複合酸化物（ＡＴＯ）、酸化ルテニウム（ＲｕＯ２）、酸化チタン（ＴｉＯ２）、酸化亜鉛（ＺｎＯ）等の金属酸化物；硫化亜鉛（ＺｎＳ）、硫化銅（ＣｕＳ）等の金属硫化物などが挙げられる。
【００１８】
これらのうちでも、電気化学的安定性や耐酸化還元安定性を向上させることができることから、電極はカーボンナノチューブ、カーボンナノホーン、カーボンナノシート、ポリアセン、炭素繊維、カーボンブラック、黒鉛および活性炭からなる群から選ばれる少なくとも１種のカーボン材料を含むことが好ましく、工業的経済性の観点から高比表面積カーボンブラック、カーボンナノホーンおよび黒鉛からなる群から選ばれる少なくとも１種を含むことがより好ましく、高分子アクチュエータとしての性能の観点から高比表面積カーボンブラックおよび／またはカーボンナノホーンを含むことがさらに好ましい。
【００１９】
電極は上記のカーボン材料およびそれ以外の導電性材料のうちの１種を単独で含んでいても、２種以上を含んでいてもよい。電極が２種以上のカーボン材料および／またはそれ以外の導電性材料を含む場合には、製造工程の煩雑化を避ける面から、その種数は２〜５程度であることが好ましい。電極が２種以上のカーボン材料および／またはそれ以外の導電性材料を含む場合には、そのうちの少なくとも１種を上記活物質として機能させ、残りを電極の抵抗を低減させるための導電材として機能させることができる。
電極におけるカーボン材料および／またはそれ以外の導電性材料の含有量は、多すぎると電極自体が硬くなって高分子トランスデューサの柔軟性が損なわれる場合があり、一方、少なすぎると高分子アクチュエータとして使用した場合に変位が小さくなったり、変形センサとして使用した場合に起電力が小さくなる傾向があることから、カーボン材料およびそれ以外の導電性材料の合計の質量の占める割合は、各電極の質量に基づいて１〜５０質量％の範囲内であることが好ましく、１０〜４０質量％の範囲内であることがより好ましい。
【００２０】
本発明の高分子トランスデューサを構成する電極はバインダーを含んでいてもよい。電極がバインダーを含むことにより、電極において上記カーボン材料および／またはそれ以外の導電性材料を固定することができる。バインダーを構成する素材としては、熱可塑性樹脂または熱硬化性樹脂を用いることができ、具体的には、ポリエチレン、ポリプロピレン等のポリオレフィン系樹脂；ポリスチレン、ポリα−メチルスチレン等のポリスチレン系樹脂；ポリメタクリル酸、ポリメタクリル酸メチル、ポリメタクリル酸エチル、ポリメタクリル酸ブチル、ポリアクリル酸、ポリアクリル酸メチル、ポリアクリル酸エチル、ポリアクリル酸ブチル等のポリ（メタ）アクリル酸系樹脂；ポリ塩化ビニル、ポリ塩化ビニリデン、ポリフッ化ビニリデン、フッ化ビニリデン−ヘキサフルオロプロピレンランダム共重合体、ポリテトラフルオロエチレン、ポリトリフルオロエチレン等のハロゲン化ビニル系樹脂；ポリエチレングリコールテレフタレート、ポリエチレングリコールナフタレート、ポリブチレングリコールテレフタレート等のポリエステル系樹脂；ナイロン−６、ナイロン−６，６、ナイロン−９Ｔ、ナイロン−１１、ナイロン−１２、ナイロン−６，１２等のポリアミド系樹脂；熱可塑性ポリウレタン系樹脂；ポリカーボネート系樹脂；不飽和ポリエステル、エポキシ樹脂、アルキド樹脂、フェノール樹脂、熱硬化性ポリウレタン樹脂等の熱硬化性樹脂；天然ゴム、イソプレンゴム、ブタジエンゴム、スチレン−ブタジエンゴム（スチレンブタジエンランダム共重合体）、アクリルゴム、ニトリルゴム、ノルボルネンゴム、シリコーンゴム、ウレタンゴム（軟質熱硬化型ポリウレタンを含む）等のゴム類あるいはこれらの架橋体；オレフィン系熱可塑性エラストマー（ＴＰＯ）、スチレン系熱可塑性エラストマー（ＴＰＳ）、架橋性オレフィン系熱可塑性エラストマー（ＴＰＶ）、アクリル系熱可塑性エラストマー（例えば、ポリメタクリル酸メチルとポリアクリル酸ブチルのブロック共重合体等）、ポリウレタン系熱可塑性エラストマー（ＴＰＵ）、ポリエステル系熱可塑性エラストマー（ＴＰＥＥ）、ポリアミド系熱可塑性エラストマー（ＴＰＡＥ）等の熱可塑性エラストマー類；スルホン酸基を側鎖に有するフッ素系ポリマー（例えば、「ナフィオン」（デュポン社製）等）などを用いることができる。バインダーは１種を単独で使用しても、２種以上を併用してもよい。
【００２１】
これらのうちでも、電極を膜状にして使用する場合における造膜性の観点からは、ポリフッ化ビニリデン、フッ化ビニリデン−ヘキサフルオロプロピレンランダム共重合体、ポリテトラフルオロエチレン、熱可塑性ポリウレタン系樹脂、スチレン−ブタジエンゴム（スチレンブタジエンランダム共重合体）、スチレン系熱可塑性エラストマー（ＴＰＳ）、ポリウレタン系熱可塑性エラストマー（ＴＰＵ）が好ましい。また電極中に、後述するイオン液体が含まれる場合においては、当該イオン液体と混合可能な高分子種であることが好ましい。
電極がバインダーを含む場合、その含有量に特に制限はないが、電極の抵抗とイオンの拡散の起こりやすさの観点から、各電極の質量に基づいて１〜２０質量％の範囲内であることが好ましく、３〜１５質量％の範囲内であることがより好ましい。
【００２２】
本発明の高分子トランスデューサを構成する電極はイオン液体を含んでいてもよい。電極がイオン液体を含むことにより、カチオンおよびアニオンの双方が電極中を容易に移動することができ、より優れた性能を有する高分子トランスデューサとなる。イオン液体は、通常１００℃以下（好ましくは２５℃以下）に融点を有する塩である。本発明において使用される当該イオン液体の種類に特に制限はないが、例えば、有機カチオンと有機系または無機系のアニオンとから構成されるものを使用することができる。当該有機カチオンとしては、例えば、下記一般式（Ｉ）〜（Ｖ）のいずれかに示されるものを挙げることができる。
【００２３】
【化１】
2010283926.tif 000003
【００２４】
上記一般式（Ｉ）中、Ｒ１、Ｒ２、Ｒ３はそれぞれ独立に水素原子、炭素数１〜１０の直鎖状または分岐鎖状のアルキル基、炭素数２〜１０の直鎖状または分岐鎖状のアルケニル基、炭素数６〜１５のアリール基、炭素数７〜２０のアラルキル基および炭素数２〜３０のオリゴアルケニレンオキシド基からなる群から選ばれる基を表す。
【００２５】
【化２】
2010283926.tif 000004
【００２６】
上記一般式（II）中、Ｒ４は水素原子、炭素数１〜１０の直鎖状または分岐鎖状のアルキル基、炭素数２〜１０の直鎖状または分岐鎖状のアルケニル基、炭素数６〜１５のアリール基、炭素数７〜２０のアラルキル基および炭素数２〜３０のオリゴアルケニレンオキシド基からなる群から選ばれる基を表し、Ｒ’は炭素数１〜６の直鎖状または分岐鎖状のアルキル基を表し、ｎは０以上５以下の整数を表す。
【００２７】
【化３】
2010283926.tif 000005
【００２８】
上記一般式（III）中、Ｒ５、Ｒ６、Ｒ７、Ｒ８はそれぞれ独立に水素原子、炭素数１〜１０の直鎖状または分岐鎖状のアルキル基、炭素数２〜１０の直鎖状または分岐鎖状のアルケニル基、炭素数６〜１５のアリール基、炭素数７〜２０のアラルキル基および炭素数２〜３０のオリゴアルケニレンオキシド基からなる群から選ばれる基を表し、Ｒ５〜Ｒ８のうち、２つの基が共同して環構造を形成していてもよい。
【００２９】
【化４】
2010283926.tif 000006
【００３０】
上記一般式（IV）中、Ｒ９、Ｒ１０、Ｒ１１、Ｒ１２はそれぞれ独立に水素原子、炭素数１〜１０の直鎖状または分岐鎖状のアルキル基、炭素数２〜１０の直鎖状または分岐鎖状のアルケニル基、炭素数６〜１５のアリール基、炭素数７〜２０のアラルキル基および炭素数２〜３０のオリゴアルケニレンオキシド基からなる群から選ばれる基を表し、Ｒ９〜Ｒ１２のうち、２つの基が共同して環構造を形成していてもよい。
【００３１】
【化５】
2010283926.tif 000007
【００３２】
上記一般式（Ｖ）中、Ｒ１３、Ｒ１４、Ｒ１５はそれぞれ独立に水素原子、炭素数１〜１０の直鎖状または分岐鎖状のアルキル基、炭素数２〜１０の直鎖状または分岐鎖状のアルケニル基、炭素数６〜１５のアリール基、炭素数７〜２０のアラルキル基および炭素数２〜３０のオリゴアルケニレンオキシド基からなる群から選ばれる基を表し、Ｒ１３〜Ｒ１５のうち、２つの基が共同して環構造を形成していてもよい。
【００３３】
これらのうちでも、イオン液体のイオン伝導性、入手容易性の観点から、一般式（Ｉ）で示される有機カチオン（イミダゾリウムカチオン）が好ましく、イオン液体の融点、粘度の観点から一般式（Ｉ）におけるＲ１、Ｒ２が炭素数１〜６の直鎖状または分岐鎖状のアルキル基であるものがより好ましく、一般式（Ｉ）におけるＲ１とＲ２が互いに異なる基であるものがさらに好ましい。このような有機カチオンの具体例としては、例えば、エチルメチルイミダゾリウムカチオン（ＥＭＩ＋；一般式（Ｉ）においてＲ１およびＲ２のうちの一方がメチル基で他方がエチル基であるもの）、ブチルメチルイミダゾリウムカチオン（ＢＭＩ＋；一般式（Ｉ）においてＲ１およびＲ２のうちの一方がメチル基で他方がブチル基であるもの）などが挙げられる。
【００３４】
また、イオン液体を構成するアニオンとしては、例えば、含ハロゲンアニオン、鉱酸アニオン、有機酸アニオン等を挙げることができる。含ハロゲンアニオンおよび鉱酸アニオンの具体例としては、ＰＦ６−、ＣｌＯ４−、ＣＦ３ＳＯ３−、Ｃ４Ｆ９ＳＯ３−、ＢＦ４−、（ＣＦ３ＳＯ２）２Ｎ−、（Ｃ２Ｆ５ＳＯ２）２Ｎ−、（ＣＦ３ＳＯ２）３Ｃ−、ＡｓＦ６−、ＳＯ４２−、（ＣＮ）２Ｎ−、ＮＯ３−等を挙げることができる。また有機酸アニオンの具体例としては、ＲＳＯ３−、ＲＣＯ２−（Ｒはアルキル基、アリール基、アルケニル基、アラルキル基、アラルケニル基、アルコキシアルキル基、アシルオキシアルキル基、スルホアルキル基または芳香族複素環残基であり、複数の環状構造または分岐構造を含んでいてもよい）等を挙げることができる。
これらのうちでも、イオン液体のイオン伝導率、入手容易性の観点から、ＰＦ６−、ＣｌＯ４−、ＣＦ３ＳＯ３−、Ｃ４Ｆ９ＳＯ３−、ＢＦ４−、（ＣＦ３ＳＯ２）２Ｎ−、（Ｃ２Ｆ５ＳＯ２）２Ｎ−、（ＣＮ）２Ｎ−が好ましく、特にＢＦ４−、（ＣＦ３ＳＯ２）２Ｎ−、（Ｃ２Ｆ５ＳＯ２）２Ｎ−がより好ましい。
【００３５】
本発明において使用されるイオン液体としては、上記した有機カチオンとアニオンとの組み合わせからなるものを使用することができ、これらは１種を単独で使用しても、２種以上を併用してもよい。本発明において使用されるイオン液体としては、イオン伝導性に優れることから、エチルメチルイミダゾリウムテトラフルオロボレート（ＥＭＩＢＦ４）、エチルメチルイミダゾリウムビス（トリフルオロメタンスルホニル）イミド（ＥＭＩＴＦＳＩ）、ブチルメチルイミダゾリウムテトラフルオロボレート（ＢＭＩＢＦ４）、ブチルメチルイミダゾリウムビス（トリフルオロメタンスルホニル）イミド（ＢＭＩＴＦＳＩ）が好ましい。
【００３６】
電極がイオン液体を含む場合、その含有量に特に制限はないが、多すぎるとイオン液体の染み出しが顕著になったり電極の力学強度が劣ったりする傾向があり、少なすぎると電極のイオン伝導度が低くなり高分子トランスデューサとしての性能が低下する傾向があることから、各電極の質量に基づいて３０〜９８質量％の範囲内であることが好ましく、４５〜８７質量％の範囲内であることがより好ましい。
【００３７】
本発明において使用される電極の製造方法としては、特に制限はないが、例えば、上記したカーボン材料、カーボン材料以外の導電性材料、バインダー、イオン液体等の電極を構成する成分を乳鉢等を用いて混合または混練した後に、熱プレス成形してシート状の電極を得る方法；上記電極を構成する成分を溶媒または分散媒に溶解または分散させた後に膜状に成形し、次いで溶媒または分散媒を除去してシート状の電極を得る方法などにより製造することができる。
【００３８】
本発明の高分子トランスデューサを構成する高分子固体電解質は、イオン液体と高分子とを含む。高分子固体電解質が含むイオン液体としては、電極が含むことのできるイオン液体として上述したものを、同じく好適に使用することができる。電極がイオン液体を含む場合、電極が含む当該イオン液体と同じ種類のイオン液体を高分子固体電解質にも使用することが好ましい。
【００３９】
高分子固体電解質が含む高分子は、イオン液体をその内部に保持することができるものを好ましく使用することができる。当該高分子の例としては、熱可塑性樹脂または熱硬化性樹脂が挙げられ、具体的には、ポリエチレン、ポリプロピレン等のポリオレフィン系樹脂；ポリスチレン、ポリα−メチルスチレン等のポリスチレン系樹脂；ポリメタクリル酸、ポリメタクリル酸メチル、ポリメタクリル酸エチル、ポリメタクリル酸ブチル、ポリアクリル酸、ポリアクリル酸メチル、ポリアクリル酸エチル、ポリアクリル酸ブチル等のポリ（メタ）アクリル酸系樹脂；ポリ塩化ビニル、ポリ塩化ビニリデン、ポリフッ化ビニリデン、フッ化ビニリデン−ヘキサフルオロプロピレンランダム共重合体、ポリテトラフルオロエチレン、ポリトリフルオロエチレン等のハロゲン化ビニル系樹脂；ポリエチレングリコールテレフタレート、ポリエチレングリコールナフタレート、ポリブチレングリコールテレフタレート等のポリエステル系樹脂；ナイロン−６、ナイロン−６，６、ナイロン−９Ｔ、ナイロン−１１、ナイロン−１２、ナイロン−６，１２等のポリアミド系樹脂；熱可塑性ポリウレタン系樹脂；ポリカーボネート系樹脂；不飽和ポリエステル、エポキシ樹脂、アルキド樹脂、フェノール樹脂、熱硬化性ポリウレタン樹脂等の熱硬化性樹脂；天然ゴム、イソプレンゴム、ブタジエンゴム、スチレン−ブタジエンゴム（スチレンブタジエンランダム共重合体）、アクリルゴム、ニトリルゴム、ノルボルネンゴム、シリコーンゴム、ウレタンゴム（軟質熱硬化型ポリウレタンを含む）等のゴム類あるいはこれらの架橋体；オレフィン系熱可塑性エラストマー（ＴＰＯ）、スチレン系熱可塑性エラストマー（ＴＰＳ）、架橋性オレフィン系熱可塑性エラストマー（ＴＰＶ）、アクリル系熱可塑性エラストマー（例えば、ポリメタクリル酸メチルとポリアクリル酸ブチルとのブロック共重合体等）、ポリスチレンとポリ（メタ）アクリル酸エステルとのブロック共重合体、ポリスチレンと非晶性ポリエステルとのブロック共重合体、ポリウレタン系熱可塑性エラストマー（ＴＰＵ）、ポリエステル系熱可塑性エラストマー（ＴＰＥＥ）、ポリアミド系熱可塑性エラストマー（ＴＰＡＥ）等の熱可塑性エラストマー類；スルホン酸基を側鎖に有するフッ素系ポリマー（例えば、「ナフィオン」（デュポン社製）等）などを挙げることができる。
【００４０】
また高分子固体電解質が含む高分子は、上記した高分子に相当する重合体ブロックが２つ以上結合したブロック共重合体であってもよいし、グラフト共重合体であってもよい。これらのうちでも、成形方法の選択自由度、熱に対する安定性、電極材料への低腐食性等の観点から、高分子固体電解質が含む高分子は、実質的に解離性イオン基（例えば、スルホン酸基の塩、ホスホン酸基の塩、カルボキシル基の塩、アンモニウム基等）を含まないことが好ましく、イオン伝導性および高分子固体電解質の力学的強度の観点から、用いるイオン液体と非相溶性の重合体ブロックを有するブロック共重合体であることがより好ましく、用いるイオン液体と相溶性の重合体ブロックと該イオン液体と非相溶性の重合体ブロックとを有するブロック共重合体であることがさらに好ましい。
上記のイオン液体と非相溶性の重合体ブロックの具体例としては、使用されるイオン液体の種類などにもよるが、ポリエチレンブロック、ポリプロピレンブロック等のポリオレフィンブロック；ポリスチレンブロック等の芳香族ビニル系重合体ブロック；ポリメタクリル酸イソボルニルブロック等の脂環式アルコールの（メタ）アクリル酸エステルから構成される重合体ブロックなどが挙げられる。一方、上記のイオン液体と相溶性の重合体ブロックの具体例としては、使用されるイオン液体の種類などにもよるが、ポリメタクリル酸メチルブロック、ポリアクリル酸メチルブロック、ポリアクリル酸エチルブロック、ポリアクリル酸メトキシメチルブロック等の（メタ）アクリル酸エステル系重合体ブロック；ポリエチレングリコールブロック等のポリオキシアルキレンブロック；ポリε−カプロラクトン等のポリエステルブロックなどが挙げられる。
高分子固体電解質が含む高分子は１種類であっても、２種類以上であってもよいが、２種類以上とする場合には、製造工程の煩雑化を避けるため、通常２〜５種類程度であることが好ましい。
【００４１】
高分子固体電解質におけるイオン液体と高分子との質量比に特に制限は無いが、イオン伝導性および力学的強度の観点から、高分子１００質量部に対し、イオン液体が１〜１０００質量部の範囲内であることが好ましく、１０〜７００質量部の範囲内であることがより好ましく、２０〜５００質量部の範囲内であることがさらに好ましく、３０〜３００質量部の範囲内であることが特に好ましい。
また、高分子固体電解質は、イオン液体および高分子のみからなっていてもよいが、後述するように、これらの成分以外の他の成分を含んでいてもよい。高分子固体電解質の全体の質量に対するイオン液体および高分子の合計の占める割合としては、６０〜１００質量％の範囲内であることが好ましく、７０〜１００質量％の範囲内であることがより好ましく、８０〜１００質量％の範囲内であることがさらに好ましい。
【００４２】
本発明において使用される高分子固体電解質の製造方法としては、特に制限はないが、例えば、イオン液体および高分子を加熱下に混練後、所望の形状（例えば膜状等）に成形する方法；イオン液体および高分子を溶媒または分散媒に溶解または分散させた後にキャストし、所望によりさらに当該溶媒または分散媒を除去する方法；高分子を含む成形体を予め製造し、これにイオン液体を含浸させる方法などにより製造することができる。
【００４３】
本発明において使用されるバリア層は、カチオンあるいはアニオンのうち、どちらか一方を他方に対して優先的に透過させるバリア層である。当該バリア層は、一方のイオンのみを透過し、他方のイオンを全く透過させないものだけではなく、例えば、カチオンの透過性がアニオンの透過性に比べて大きいバリア層であってもよく、またはアニオンの透過性がカチオンの透過性に比べて大きいバリア層であってもよい。
【００４４】
バリア層は、高分子固体電解質と、一対の電極のうちの少なくとも一方との間に配設される。ここで、高分子固体電解質とバリア層および電極とバリア層のそれぞれにおいて、各部材が互いに接するように配設されることが好ましい。また、より効率的に、あるいは電極電位の切換えにより双方向に効率よく駆動することができることから、高分子固体電解質と両方の電極との間にそれぞれバリア層が配設されることが好ましい。この場合、配設される２つのバリア層は、両方ともがアニオンに対してカチオンを優先的に透過させるものであるか、または、両方ともがカチオンに対してアニオンを優先的に透過させるものであることが好ましく、このような高分子トランスデューサの具体的な構成としては、例えば、電極／アニオンに対してカチオンを優先的に透過させるバリア層／高分子固体電解質／アニオンに対してカチオンを優先的に透過させるバリア層／電極の構成、または、電極／カチオンに対してアニオンを優先的に透過させるバリア層／高分子固体電解質／カチオンに対してアニオンを優先的に透過させるバリア層／電極の構成などが挙げられる。
【００４５】
上記したアニオンに対してカチオンを優先的に透過させるバリア層を構成する素材としては、カチオン交換樹脂を使用することができ、具体的には、スルホン酸基、カルボキシル基、リン酸基等の酸基が共有結合により高分子の分子鎖中に結合されている高分子材料などが挙げられる。より具体的には、ビニルスルホン酸、イソプロペニルスルホン酸、スチレンスルホン酸、α−メチルスチレンスルホン酸、アクリルアミド−２−メチルプロパンスルホン酸等のオレフィン性重合性基を有するスルホン酸誘導体の重合物；アクリル酸、メタクリル酸、ビニル安息香酸、イソプロペニル安息香酸等のオレフィン性重合性基を有するカルボン酸誘導体の重合物；ビニルホスホン酸、イソプロペニルホスホン酸、スチレンホスホン酸、ホスホン酸オキシエチルメタクリレート、ホスホン酸ポリオキシエチレングリコールモノメタクリレート、ホスホン酸ポリオキシプロピレングリコールモノメタクリレート、３−クロロ−２−ホスホン酸プロピル−１−メタクリレート等のリン酸誘導体の重合物などが挙げられる。これらの重合物は単独重合体であってもよいし、上記したモノマー同士の共重合体、あるいは他の周知のオレフィン性モノマーとの共重合体であってもよい。
【００４６】
またカチオン交換樹脂の他の例としては、エンジニアリングプラスチックにスルホン酸基、カルボキシル基、リン酸基等の酸基を導入した樹脂が挙げられる。当該エンジニアリングプラスチックの例としては、例えば、ポリエーテル、ポリスルフィド、ポリアミン、ポリエステル、ポリアミド、ポリカーボネート、ポリフェニレン（ポリ−ｐ−フェニレン等）、ポリケトン、ポリエーテルエーテルケトン、ポリエーテルケトン、ポリスルホン、ポリアミドイミド、ポリイミド、ポリベンズイミダゾールなどを挙げることができる。エンジニアリングプラスチックが芳香族成分を含んでいる場合には、公知の方法により容易にスルホン酸基等の酸基を導入することができるので好ましい。
またこれら以外にも、「ナフィオン」（デュポン社製）、「フレミオン」（旭硝子株式会社製）、「アシプレックス」（旭化成ケミカルズ株式会社製）など、スルホン酸基を側鎖に有するフッ素系ポリマーを用いることもできる。
【００４７】
上述したカチオン交換樹脂は、その酸基の一部または全部が中和されていてもよい。中和された形態としては種々考えられるが、例えば、リチウム、ナトリウム、カリウム、ルビジウム、セシウム、フランシウム等のアルカリ金属塩；マグネシウム、カルシウム、ストロンチウム、バリウム等のアルカリ土類金属塩などの金属塩の形態や、アンモニウム塩、ピロリジニウム塩、ピリジニウム塩、イミダゾリウム塩などの含窒素オニウム塩の形態、さらにはホスホニウム塩、スルホニウム塩などの有機オニウム塩の形態のものなどを挙げることができる。
【００４８】
一方、上記したカチオンに対してアニオンを優先的に透過させるバリア層を構成する素材としては、アニオン交換樹脂を使用することができ、具体的には、アミノ基、ピリジル基、イミダゾール基等のオニウム塩形成性基を有するポリマー、例えば、ビニルアミン、アリルアミン、４−ビニルベンジルアミン、２−アミノエチル（メタ）アクリレート、３−アミノプロピル（メタ）アクリレート、２−ビニルピリジン、４−ビニルピリジン、ビニルイミダゾール、アリルイミダゾール、１−（２−（メタ）アクリロイルオキシエチル）イミダゾール、１−（３−（メタ）アクリロイルオキシプロピル）イミダゾール、１−（４−（メタ）アクリロイルオキシブチル）イミダゾール、１−（６−（メタ）アクリロイルオキシヘキシル）イミダゾール等のモノマー成分を重合して得られるポリマーをオニウム塩化して得られる重合体などが挙げられる。当該重合体は上記したモノマー成分の単独重合体に由来するものであってもよいし、２種類以上のモノマー成分の共重合体に由来するものであってもよい。また周知のオレフィン性モノマーとの共重合体に由来するものであってもよい。
【００４９】
本発明の高分子トランスデューサには、酸化防止剤、ＵＶ吸収剤、滑剤、分散剤、界面活性剤、増量剤、補強材、可塑剤等の他の成分を添加してもよい。これらの他の成分は、上記電極に添加されていてもよいし、上記高分子固体電解質に添加されていてもよいし、上記バリア層に添加されていてもよい。これらの他の成分の添加量は、高分子トランスデューサを構成する各電極、高分子固体電解質またはバリア層１００質量部に対して４０質量部以下であることが好ましく、３０質量部以下であることがより好ましく、２０質量部以下であることがさらに好ましい。
【００５０】
本発明の高分子トランスデューサの形状には特に制限は無いが、膜状、フィルム状、シート状、板状、繊維状、円柱状、柱状、球状など種々の形が可能である。このうち、膜状、フィルム状、シート状、板状の高分子トランスデューサを製造する場合には、例えば、膜状に成形した高分子固体電解質上に、別途、膜状に成形したバリア層を貼り合わせ、さらにその上にシート状の電極を貼り合わせる方法；膜状に成形した高分子固体電解質上にバリア層を構成する成分を含む溶液または分散液を塗工し、さらに電極を構成する成分を含む溶液または分散液を塗工する方法；電極を構成する成分を含む溶液または分散液をキャストし、次いでバリア層を構成する成分を含む溶液または分散液をキャストし、次いでイオン液体および高分子を含む溶液または分散液をキャストし、次いでバリア層を構成する成分を含む溶液または分散液をキャストし、さらに電極を構成する成分を含む溶液または分散液をキャストする方法などを挙げることができる。繊維状、円柱状、柱状、球状などの場合においても、同様の方法を採用することができる。
【００５１】
上記した膜状、フィルム状、シート状または板状の高分子トランスデューサにおいて、それを構成する電極層、高分子固体電解質層およびバリア層の各厚さは特に制限されず、高分子トランスデューサの用途等により適宜調整することができるが、電極層の厚さは１μｍ〜１０ｍｍの範囲内であることが好ましく、５μｍ〜１ｍｍの範囲内であることがより好ましく、１０〜５００μｍの範囲内であることがさらに好ましい。また、高分子固体電解質層の厚さは１μｍ〜１０ｍｍの範囲内であることが好ましく、５μｍ〜１ｍｍの範囲内であることがより好ましく、１０〜５００μｍの範囲内であることがさらに好ましい。さらに、バリア層の厚さは１ｎｍ〜５００μｍの範囲内であることが好ましく、１０ｎｍ〜３００μｍの範囲内であることがより好ましく、１００ｎｍ〜１００μｍの範囲内であることがさらに好ましい。電極層、高分子固体電解質層およびバリア層の各厚さが上記の範囲内にある高分子トランスデューサは本発明の効果をより顕著に奏する。
【００５２】
本発明の高分子トランスデューサには、その長手方向の抵抗を低減することを目的として集電体を設けてもよい。集電体としては、例えば、金、銀、銅、白金、アルミニウム、ニッケル等の金属箔や金属薄膜；金、銀、ニッケル等の金属粉またはカーボンパウダー、カーボンナノチューブ、炭素繊維等の炭素微粉とバインダー樹脂とからなる膜状成形体；織物、紙、不織布等の布帛や高分子フィルムなどにスパッタやメッキなどの方法により金属薄膜を形成したものなどを挙げることができる。これらのうちでも可撓性の観点からは金属粉とバインダー樹脂とからなる膜状成形体、布帛や高分子フィルムなどに金属薄膜を形成したものであることが好ましい。集電体は本発明の高分子トランスデューサが有する一対の電極のうちの少なくとも一方の電極の外側（高分子固体電解質が配設される側に対して反対の側）に配設することができる。
【００５３】
本発明の高分子トランスデューサは、空気中、水中、真空中、有機溶媒中で動作することができる。また使用環境に応じて、適宜封止を施してもよい。封止材料の例としては、特に制限はなく、各種樹脂などを挙げることができる。
【００５４】
本発明の高分子トランスデューサを高分子アクチュエータ（高分子アクチュエータ素子）として使用する場合は、相互に絶縁した電極間に電位差を与えることにより駆動させることができ、電気エネルギーを力、変動、変位等の機械的エネルギーに変換することができる。一方で、本発明の高分子トランスデューサに外部より変位、圧力等の機械的エネルギーを加えると、相互に絶縁した電極間に電気エネルギーとして電位差（電圧）を発生させることができることから、変動、変位、圧力等を検知する変形センサ（変形センサ素子）として使用することもできる。
【実施例】
【００５５】
以下、本発明について、実施例を基に説明するが、本発明はこれらの実施例によって何ら限定されるものではない。
【００５６】
使用した材料について以下に示す。
（１）スチレン：
キシダ化学株式会社より購入した特級スチレンをアルミナに接触させて重合禁止剤を除去し、使用前に十分に窒素でバブリングを行って溶存酸素を除去してから用いた。
（２）メチルメタクリレート：
株式会社クラレ製のメチルメタクリレートをゼオラムに接触させて重合禁止剤を除去し、使用前に十分に窒素でバブリングを行って溶存酸素を除去してから用いた。
（３）テトラヒドロフラン：
キシダ化学株式会社より購入した特級テトラヒドロフランをナトリウム−ベンゾフェノンケチル存在下に蒸留することにより精製したものを用いた。
（４）１，１−ジフェニルエチレン：
アルドリッチ社より購入した１，１−ジフェニルエチレンを水素化カルシウム存在下に減圧蒸留することにより精製したものを用いた。
（５）塩化リチウム：
アルドリッチ社より購入した塩化リチウム（９９．９９８％）をそのまま用いた。
（６）α，α’−ジブロモ−ｐ−キシレン：
アルドリッチ社より購入したα，α’−ジブロモ−ｐ−キシレンをテトラヒドロフランで希釈し、０．０９５Ｍ溶液として用いた。
（７）ポリ（フッ化ビニリデン−ｒａｎ−ヘキサフルオロプロピレン）［ＰＶＤＦ／ＨＦＰ］：
アルケマ社製「カイナー＃２８０１」をそのまま用いた。
（８）エチルメチルイミダゾリウムビス（トリフルオロメタンスルホニル）イミド［ＥＭＩＴＦＳＩ］：
日本合成化学工業株式会社より購入し、そのまま用いた。
（９）カチオン交換樹脂：
アルドリッチ社より購入したポリ（４−スチレンスルホン酸）アンモニウム塩水溶液をそのまま用いた。
（１０）アニオン交換樹脂：
アルドリッチ社より購入したポリ（ジアリルジメチルアンモニウムクロライド）水溶液（重量平均分子量：１００，０００−２００，０００）をそのまま用いた。
（１１）活性炭：
クラレケミカル株式会社製「ＹＰ−５０Ｆ」をそのまま用いた。
（１２）アセチレンブラック：
電気化学工業株式会社製「デンカブラック」をそのまま用いた。
その他の材料については、目的に応じて精製を行い使用した。
【００５７】
また、以下の実施例および比較例で採用した各評価方法を以下に示す。
高分子トランスデューサの高分子アクチュエータとしての性能試験
図１に示すとおり、１５ｍｍ×５ｍｍの大きさに切り出した高分子トランスデューサ膜１０について、長さ方向に１０ｍｍを金製端子１１および１２で挟み、高分子アクチュエータとして動作する長さ５ｍｍを空気中に出して測定セルとした。金製端子１１と１２に、ポテンショスタット１３（北斗電工株式会社製「ＨＡＢ−１５１」）の電位制御端子、および電流制御端子を接続した。金製端子１１は作用電極、金製端子１２は対向電極でありかつ参照電極である。高分子トランスデューサ１０の金製端子１１側の面の空気中に出た部分の先端から１ｍｍの位置Ｐにレーザー変位計１４（株式会社キーエンス製「ＬＣ−２４４０」）のターゲットを定めた。この状態で測定セルを固定し、ポテンショスタット１３から金製端子１１に対して、金製端子１２を基準として＋１Ｖの電圧（電位差）を印加して、３０秒後にレーザー変位計１４で変位量を計測し、当該変位量を高分子トランスデューサの高分子アクチュエータとしての性能を示す指標とした。なお、レーザー変位計１４を設置した側への変位量を＋（プラス）、レーザー変位計１４を設置した側と反対側への変位量を−（マイナス）、初期状態を変位０と定義した。
【００５８】
高分子トランスデューサの変形センサとしての性能試験
（１）３０ｍｍ×２０ｍｍの大きさの絶縁フィルム（熱可塑性エラストマー製、厚み約１５０μｍ）２枚のそれぞれの片面中央部に銀ペースト（日本黒鉛工業株式会社製「バニーハイトＭ−１５Ａ」）をスクリーン印刷で塗工することで２０ｍｍ×１０ｍｍの大きさの集電体層を形成させた。
（２）図２に示すように、２０ｍｍ×１０ｍｍの大きさにカットした高分子トランスデューサ膜２０の両面に、それぞれ集電体層が合致するように２枚の絶縁フィルム２１と２２を重ね合わせ、１３０℃で５分間熱プレスを行って貼り合わせて測定サンプル２３とした。この際、絶縁フィルム２１の集電体層（図示せず）と高分子トランスデューサ膜２０の間にリード線２４を、および絶縁フィルム２２の集電体層（図示せず）と高分子トランスデューサ膜２０の間にリード線２５をそれぞれ挟み込んだ。
（３）測定サンプル２３を、高分子トランスデューサ膜の長さ２０ｍｍの半分の１０ｍｍが残るように固定治具２６および２７で挟み、リード線２４および２５をデータロガー２８（株式会社キーエンス製「ＮＲ−ＳＴ０４」）に接続した。また、与えられた変位量を測定するため、測定サンプル２３の絶縁フィルム２１側にレーザー変位計２９（株式会社キーエンス製「ＬＫ−Ｇ１５５」）を設置するとともに、測定サンプル２３の絶縁フィルム２１側の外面の固定端から５ｍｍの位置Ｐにレーザー変位計２９のターゲットを定めた。この状態でレーザー変位計２９側に＋２ｍｍの変位を与えたときに発生したピーク電圧をデータロガー２８で測定した。上記ピーク電圧（リード線２５側を基準としたリード線２４側の電位）を変位量で除した値（センサ性能、単位：μＶ／ｍｍ）を高分子トランスデューサの変形センサとしての性能を示す指標とした。
【００５９】
［製造例１］
ポリスチレン−ｂ−ポリメチルメタクリレート−ｂ−ポリスチレンの製造
（１）内部の水分を完全に除去した１Ｌ容ナスフラスコに磁気攪拌子を入れて、三方コックを取り付けた。アルゴン雰囲気のグローブボックス内でこのナスフラスコ内に塩化リチウム３７０ｍｇ（８．７３ｍｍｏｌ）を仕込んだ。ナスフラスコをグローブボックスから取り出し、ナスフラスコ内にテトラヒドロフラン５６０ｍＬを仕込んだ。このナスフラスコをドライアイス／メタノールバスに浸け、−７８℃に冷却したのち、ｓｅｃ−ブチルリチウム溶液２ｍＬ（ｓｅｃ−ブチルリチウムとして２．６ｍｍｏｌ）を滴下した。この溶液にスチレン３３．９ｍＬ（２９７ｍｍｏｌ）をゆっくりと滴下し、−７８℃で１時間重合を行った。
（２）ここに１，１−ジフェニルエチレン１．５４ｍＬ（８．７２ｍｍｏｌ）を滴下した。シリンジにより極少量の重合液を抜き出しＧＰＣ測定を実施したところ、Ｍｎ＝１８，８００、Ｍｗ／Ｍｎ＝１．１５であった。計算により求めた開始剤効率は６３．３モル％であった。
（３）上記ナスフラスコの重合液を−７８℃を保持しながら、ここにメチルメタクリレート２６．９ｍＬ（２５２ｍｍｏｌ）をゆっくりと加えた。メチルメタクリレートの添加により、系内は濃赤色から薄い黄色へと変化した。そのまま重合を１時間継続した。シリンジにより極少量の重合液を抜き出しＧＰＣ測定を実施したところ、Ｍｎ＝３１，２００、Ｍｗ／Ｍｎ＝１．０８であり、ポリスチレン−ｂ−ポリメチルメタクリレートが生成したことを確認した。
【００６０】
（４）上記ナスフラスコ内の重合液を−７８℃で保持したまま、α，α’−ジブロモ−ｐ−キシレンのテトラヒドロフラン溶液８．６６ｍＬ（α，α’−ジブロモ−ｐ−キシレンとして０．８２３ｍｍｏｌ）を滴下し、−７８℃のまま２日間攪拌を継続した。ここに少量のメタノールを添加して反応を停止した。一部をサンプリングしＧＰＣ測定を行ったところ、主ピークのＭｎ＝５６，４００、Ｍｗ／Ｍｎ＝１．０７であり、ＧＰＣ曲線面積比から求めたトリブロック化率は８８％（すなわち、１２％はポリスチレン−ｂ−ポリメチルメタクリレートのジブロック体）であった。
（５）得られた重合液を大過剰のｎ−ヘキサンに添加してポリマーを再沈澱させることにより、残留した１，１−ジフェニルエチレンを除去し、ポリマーをろ過により回収した。得られた白色粉体状のポリマーをトルエンに再溶解させ、この溶液を水洗し残留したリチウム塩を除去し、大過剰のメタノールを用いて再沈澱させ、ポリマーをろ過により回収した。ポリマーは５０℃で２４時間真空乾燥し、残留した溶媒、水を除去して用いた。
（６）以上のようにして得られたポリマーを１Ｈ−ＮＭＲにて測定したところ、ポリマー中のポリスチレンブロックの含有量は５８質量％、ポリメチルメタクリレートブロックの含有量は４２質量％であった。
【００６１】
［製造例２］
電極膜の作製
（１）乳鉢に活性炭０．１ｇ、アセチレンブラック０．０６ｇ、ＰＶＤＦ／ＨＦＰ０．０４ｇ、ＥＭＩＴＦＳＩ０．３ｇを取り、乳棒でよくすりつぶし、塊状の電極材料とした。
（２）得られた塊状の電極材料を、厚み１００μｍのスペーサと金型を用いて、１３０℃で熱プレスすることで電極膜を得た。
【００６２】
［製造例３］
高分子固体電解質膜の作製
（１）製造例１で得られたポリスチレン−ｂ−ポリメチルメタクリレート−ｂ−ポリスチレンを含むポリマー１０ｇをテトラヒドロフラン５０ｍＬに完全に溶解させた。この溶液にＥＭＩＴＦＳＩ８．４ｇを加え均一な溶液を得た。この溶液をＰＥＴフィルム上に広げ乾燥させた。得られた透明で柔軟な固体を５０℃で一晩真空乾燥して高分子固体電解質を得た。
（２）得られた高分子固体電解質を、厚み１００μｍのスペーサと金型を用いて、２００℃で熱プレス成形を行い高分子固体電解質膜を得た。
【００６３】
［比較例１］
高分子トランスデューサ膜の作製
（１）製造例２で得られた電極膜２枚で、製造例３で得られた高分子固体電解質膜の両面を挟み込み、厚み３００μｍのスペーサと金型を用いて、１５０℃で熱プレスすることで、電極膜／高分子固体電解質膜／電極膜の構成で積層された高分子トランスデューサ膜を得た。
（２）この高分子トランスデューサ膜から、垂直カッター（株式会社西脇製作所製「ＰＦ−２０」）を用い、膜の中央部から所定の大きさに切り出して試験用素子とした。なお、試験用素子の両側の電極間が絶縁されていることをテスターで確認した。得られた試験用素子を用いて上記した方法により高分子トランスデューサの高分子アクチュエータおよび変形センサとしての性能を評価した。結果を以下の表１に示した。
【００６４】
［実施例１］
バリア層を有する高分子トランスデューサ膜の作製（Ｉ）
（１）製造例２で得られた電極膜の片面に、エアーブラシ（アネスト岩田株式会社製「ＨＰ−ＣＨ」）を用いてポリ（４−スチレンスルホン酸）アンモニウム塩水溶液を吹き付け、乾燥させた。この操作を１０回繰返してアニオンに対してカチオンを優先的に透過させるバリア層を形成させた。
（２）一方、製造例３で得られた高分子固体電解質膜の両面に、エアーブラシ（アネスト岩田株式会社製「ＨＰ−ＣＨ」）を用いてポリ（４−スチレンスルホン酸）アンモニウム塩水溶液を吹き付けて乾燥させた。この操作を１０回繰り返してアニオンに対してカチオンを優先的に透過させるバリア層を形成させた。
（３）（２）で得られた両面にバリア層を形成させた高分子固体電解質膜に、（１）で得られたバリア層を形成させた電極膜を、バリア層が高分子固体電解質側になるようにして電極膜／バリア層／高分子固体電解質膜／バリア層／電極膜となるように重ね合わせ、厚み３００μｍのスペーサと金型を用いて、１５０℃で熱プレスすることで電極膜と高分子固体電解質膜との間に、アニオンに対してカチオンを優先的に透過させるバリア層を有する高分子トランスデューサ膜を得た。
（４）この高分子トランスデューサ膜から、比較例１の（２）と同様にして、試験用素子を得た。得られた試験用素子を用いて上記した方法により高分子トランスデューサの高分子アクチュエータおよび変形センサとしての性能を評価した。結果を以下の表１に示した。
【００６５】
［実施例２］
バリア層を有する高分子トランスデューサ膜の作製（II）
ポリ（４−スチレンスルホン酸）アンモニウム塩水溶液の代わりにポリ（ジアリルジメチルアンモニウムクロライド）水溶液を用いること以外は実施例１と同様の操作を行い、カチオンに対してアニオンを優先的に透過させるバリア層を有する高分子トランスデューサ膜から構成される試験用素子を得た。得られた試験用素子を用いて上記した方法により高分子トランスデューサの高分子アクチュエータおよび変形センサとしての性能を評価した。結果を以下の表１に示した。
【００６６】
【表１】
2010283926.tif 000008
【産業上の利用可能性】
【００６７】
本発明によれば、低い電圧でも効率よく駆動することができる発生力、変位量、動作速度などの性能に優れた高分子アクチュエータとして、あるいは応答性がよくて検知性能に優れ、しかも可撓性に富み耐衝撃性に優れる変形センサとして使用することができる、軽量かつ柔軟で、水が存在しない状態においても安定して機能することができる高分子トランスデューサが提供される。当該高分子トランスデューサは小型アクチュエータや柔軟センサ、人工筋肉などの用途に好適に用いることができる。
【符号の説明】
【００６８】
１０、２０  高分子トランスデューサ膜
１１、１２  金製端子
１３  ポテンショスタット
１４、２９  レーザー変位計
２１、２２  絶縁フィルム
２３  測定サンプル
２４、２５  リード線
２６、２７  固定治具
２８  データロガー
【図１】
2010283926.tif 000009
【図２】
2010283926.tif 000010